(57)【要約】アセンブリ（２）は、端部（８、１０）が開口した長尺セクション（６）と、長尺セクション（６）に交わるように延び、端部（１３）が開口した（セクション２）とを有するＴ字型パイプ形状の剛性自立ＡＭコンポーネント４を備える。（コンポーネント４）は、熱間静水圧プレス（ＨＩＰ）を受けるカプセルの内壁を形成する。カプセルの外壁は、板金セクション（図１において符号１４で示され、図３〜５を参照して詳細に説明されている）によって画定され、ＨＩＰによって作成された最終コンポーネントの少なくとも一部の外形を画定するように配置される。その内壁と外壁の間には、カプセルが粉末金属（１６）を取り囲むように粉末金属（１６）が導入される空隙が画定される。使用時、アセンブリはＨＩＰに供され、その後、カプセルの板金セクションが取り外され、ＡＭコンポーネント（４）及びＨＩＰ済み粉末（１６）の両方を含む最終成分が画定される。
2020521059.tif 000002
【特許請求の範囲】
【請求項１】
コンポーネント（以降「ＨＩＰ済みコンポーネント」）を製造する方法であって、
（ｉ）積層造形（ａｄｄｉｔｉｖｅ  ｍａｎｕｆａｃｔｕｒｅｄ，ＡＭ）要素を選択する工程；
（ｉｉ）前記ＨＩＰ済みコンポーネントの少なくとも一部を画定するように配置されるカプセルを構築する工程であって、前記カプセルの第１の領域は、少なくとも部分的に前記ＡＭ要素によって画定される工程；及び
（ｉｉｉ）カプセルをＨＩＰに供する工程
を含む方法。
【請求項２】
前記カプセルの前記第１の領域は湾曲しており、好ましくは、少なくとも３０°又は少なくとも１８０°又は３６０°の角度にわたって湾曲する表面を含む、請求項１に記載の方法。
【請求項３】
前記カプセルの前記第１の領域は、前記カプセルの内壁を画定しているか、前記カプセルの前記第１の領域は、カプセルの外表面の一部である表面を含まないか、又はこれらの両方である、請求項１又は２に記載の方法。
【請求項４】
前記カプセルの前記第１の領域は空隙を画定している、請求項１〜３のいずれか一項に記載の方法。
【請求項５】
前記カプセルの第２の領域が、少なくとも部分的に前記ＡＭ要素によって画定され、前記カプセルの前記第２の領域は湾曲しており、好ましくは、少なくとも３０°又は少なくとも１８０°又は３６０°の角度にわたって湾曲する表面を含む、請求項１〜４のいずれか一項に記載の方法。
【請求項６】
前記カプセルの前記第２の領域は、前記カプセルの内壁を画定しているか、前記カプセルの前記第２の領域は、カプセルの外表面の一部である表面を含まないか、又はこれらの両方である、請求項５に記載の方法。
【請求項７】
前記カプセルの前記第２の領域は空隙を画定している、請求項５又は６に記載の方法。
【請求項８】
前記カプセルの前記第１の領域は、第１の方向に延びる長尺軸の周りに延び、かつ／又は、前記カプセルの前記第２の領域は、第２の方向に延びる長尺軸の周りに延び、前記第１及び第２の方向は、例えば、互いに少なくとも２０°又は約９０°の角度で、互いに交わるように延びる、請求項１〜７のいずれか一項に記載の方法。
【請求項９】
前記ＡＭ要素は、ＡＭ要素の第１の位置から要素の第２の位置まで適切に延びる開口部を含み、空隙が、前記第１及び第２の位置の間に画定され、前記ＡＭ要素は、第３及び第４の位置の間に空隙を含み、前記第３及び第４の位置は前記第１及び第２の位置から離間している、請求項１〜８のいずれか一項に記載の方法。
【請求項１０】
前記カプセルにおいて、前記ＡＭ要素はカプセルの外表面の一部である表面を含まない、請求項１〜９のいずれか一項に記載の方法。
【請求項１１】
前記ＡＭ要素は気密（例えばヘリウムに対する）シールを保持し、ＨＩＰ中にそのような気密シールを保っていることが可能である、請求項１〜１０のいずれか一項に記載の方法。
【請求項１２】
前記ＡＭ要素は、前記ＡＭ要素によって画定されない前記カプセルの他の領域に溶接できる程度に十分に強い、請求項１〜１１のいずれか一項に記載の方法。
【請求項１３】
前記ＡＭ要素は、ＨＩＰ済みコンポーネントの総体積の１０〜６０％、例えば１０〜４０％又は２０〜４０％に相当する、請求項１〜１２のいずれか一項に記載の方法。
【請求項１４】
方法の工程（ｉｉ）は、カプセル要素（Ａ）を選択し、それをＡＭ要素に溶接によって固定することを含み、前記カプセル要素（Ａ）はシート材料を含み、前記シート材料は、ＨＩＰ済みコンポーネントのニアネットシェイプ領域を画定するように成形される、請求項１〜１３のいずれか一項に記載の方法。
【請求項１５】
方法の工程（ｉｉ）は、カプセル要素（Ｂ）を選択し、それをＡＭ要素に溶接によって固定することを含み、カプセル要素（Ａ）及びカプセル要素（Ｂ）は離間しており、前記カプセル要素（Ｂ）はシート材料を含み、前記シート材料は、ＨＩＰ済みコンポーネントのニアネットシェイプ領域を画定するように成形される、請求項１４に記載の方法。
【請求項１６】
方法の工程（ｉｉ）は、カプセル要素（Ｃ）を選択し、それをＡＭ要素に溶接によって固定することを含み、カプセル要素（Ｃ）はカプセル要素（Ａ）及びカプセル要素（Ｂ）から離間しており、カプセル要素（Ｃ）はシート材料を含み、前記シート材料は、ＨＩＰ済みコンポーネントのニアネットシェイプ領域を画定するように成形される、請求項１５に記載の方法。
【請求項１７】
方法の工程（ｉｉ）はカプセル要素（Ｄ）の選択及びＡＭ要素に対しそれを固定することを含み、カプセル要素（Ｄ）はカプセル要素（Ａ）に溶接され、その結果、２つの要素の間に気密（例えばヘリウムに対する）シールが画定され、任意選択で、カプセル要素（Ｄ）は前記カプセル要素（Ｂ）に溶接される、請求項１４〜１６のいずれか一項に記載の方法。
【請求項１８】
方法の工程（ｉｉ）は、前記カプセル要素（Ａ）及び／又は前記カプセル要素（Ｂ）を選択することに加えて、カプセル要素（Ｄ）の選択及びＡＭ要素に対しそれを固定することを含み、カプセル要素（Ｄ）はＡＭ要素の一領域の上に重なるように配置され、カプセル要素（Ｄ）は、カプセル要素（Ａ）とカプセル要素（Ｂ）とを橋渡しし、かつ、カプセル要素（Ａ）に溶接され、その結果、カプセル要素（Ａ）とカプセル要素（Ｄ）との間に気密（例えばヘリウムに対する）シールが画定される、請求項１〜１７のいずれか一項に記載の方法。
【請求項１９】
前記カプセルは、離間したカプセル要素（Ａ）及びカプセル要素（Ｂ）と、カプセル要素（Ａ）及びカプセル要素（Ｂ）の間の隙間を埋めるカプセル要素（Ｄ）及びカプセル要素（Ｅ）とを含み、方法において、カプセル要素（Ｄ）及び（Ｅ）はカプセル要素（Ａ）及びカプセル要素（Ｂ）の両方に溶接され、カプセル要素（Ｃ）及び（Ｄ）は互いに溶接される、請求項１４〜１８のいずれか一項に記載の方法。
【請求項２０】
方法の工程（ｉｉ）において、それぞれシート材料から形成された個々のカプセル要素（Ａ）、（Ｂ）、（Ｃ）、（Ｄ）及び、任意選択でカプセル要素（Ｅ）が選択され、前記ＡＭ要素の周りに配置され、互いに対して固定される、請求項１〜１９のいずれか一項に記載の方法。
【請求項２１】
工程（ｉｉ）は、前記カプセルの前記第１の領域が前記ＡＭ要素によって画定されるように、前記ＡＭ要素の周りにカプセルの領域を構築すること；カプセル要素（Ａ）を選択し、それをＡＭ要素に固定することであって、前記カプセル要素（Ａ）及びＡＭ要素は溶接によって共に固定されること；及び
カプセル要素（Ｂ）を選択し、それをＡＭ要素に固定することを含み、
カプセル要素（Ｂ）は前記ＡＭ要素の開口部、例えばチャネル部分又はパイプ部分の上に重なるように配置され、前記カプセル要素（Ｂ）及びＡＭ要素は溶接によって共に固定される、請求項１〜１４のいずれか一項に記載の方法。
【請求項２２】
方法の工程（ｉｉ）は、カプセル要素（Ｃ）（適切には平面状であり得るエンドキャップ）の選択、及びそれをＡＭ要素に固定することを含み、ａが前記ＡＭ要素とカプセル要素（Ａ）、（Ｂ）及び（Ｃ）との間に少なくとも部分的に画定される、請求項１〜１４及び２１のいずれか一項に記載の方法。
【請求項２３】
方法の工程（ｉｉ）において、前記ＡＭ要素を含むカプセルが、ＡＭ要素の少なくとも一部の周囲に画定された空隙を有して構築され、前記カプセルは、カプセルの外側から前記空隙内へのアクセスを提供する開口部を有して構築される、請求項１〜２２のいずれか一項に記載の方法。
【請求項２４】
工程（ｉｉ）は、シート金属から形成された少なくとも３つの個々の及び／又は別個の要素を選択し、ＡＭ要素の周りに前記３つの要素を配置して、ＡＭ要素の周りに画定される空隙を有するカプセルを画定することにより、前記カプセルを構築することを含み、ＡＭ要素がカプセルの他の要素の内部にあるように、十分な数の個々の及び／又は別個の要素が選択され、ＡＭ要素の周りに配置される、請求項１〜２３のいずれか一項に記載の方法。
【請求項２５】
工程（ｉ）の後かつ工程（ｉｉｉ）の前である工程（ｉｉｉ）＊において、カプセル内に画定された前記空隙内に粉末が導入される、請求項１〜２４のいずれか一項に記載の方法。
【請求項２６】
工程（ｉｉ）後のカプセルの外表面の形状は、ＡＭ要素の形状と比較して対応しておらず、かつ／又は異なっている、請求項１〜２５のいずれか一項に記載の方法。
【請求項２７】
工程（ｉｉｉ）は、カプセルをＨＩＰシステム内に配置し、所定の時間、所定の圧力及び温度にカプセルをさらすことを含む、請求項１〜２６のいずれか一項に記載の方法。
【請求項２８】
工程（ｉｉｉ）の後、ＨＩＰ済みコンポーネントを適切に残すようにＡＭ要素からカプセルが除去される、請求項１〜２７のいずれか一項に記載の方法。
【請求項２９】
請求項１〜２８のいずれか一項に記載の方法自体によって形成されたＨＩＰ済みコンポーネント。
【請求項３０】
ＨＩＰに供されたＡＭ要素によって画定される領域（Ａ）（好ましくは前記領域は空隙を画定する）と、ＨＩＰに供された金属粉末によって画定される領域（Ｂ）とを含み、領域（Ａ）及び（Ｂ）は少なくとも部分的に連続しており、互いに適切に拡散接合されているＨＩＰ済みコンポーネント。
【請求項３１】
請求項１〜２９のいずれか一項に記載のＨＩＰ済みコンポーネントの任意の特徴を含む、請求項２８に記載のコンポーネント。
【発明の詳細な説明】
【技術分野】
【０００１】
本発明はコンポーネントに関し、特に、他を排除するものではないが、金属コンポーネントの製造方法及びその方法によって製造されたコンポーネントに関する。好ましい実施形態は、熱間静水圧プレス（ＨＩＰ）の使用を伴う。
【背景技術】
【０００２】
とりわけオイル、ガス、化学、石油化学、核及び一般産業用途のポンプ、パイプ、バルブ、マニホルド、及び一般的なコンポーネントにおいて、選択された表面が（例えば、腐食、摩耗又は削摩に対する耐性を高めるために）強化された特性を備えた複雑な形状のコンポーネントを生産する要求が増加しているため、厳しい要件を満たすのに適した多金属コンポーネントを製造する必要性が高まっている。溶接肉盛、表面コーティング、機械的固定、その他のクラッディング技術を含む従来の製造方法はすべて、見通し線コーティングに限定されるか、あるいはクラッディング、溶接又は機械的オーバーレイ技術がアクセス可能な単純な内部ジオメトリにのみ適用される。これらのオーバーレイ技術を適用するためのアクセスに関連する問題は、溶接、コーティング又は機械的結合の不良の高いリスクを引き起こし、結果として、高費用の品質試験や、コーティング、クラッド又は機械的オーバーレイの再加工及び再実施を要し、製造コストを大きく増加させることである。
【０００３】
粉末金属を封入した軟鋼シートカプセルを使用した比較的複雑な形状のコンポーネントを製造し、それをＨＩＰに供することは確立された製造方法である。このような方法では、スチールカプセルのＨＩＰ後の除去が標準的な方法であり、単一の均質なコンポーネントがニアネットシェイプ構成でもたらされる。コンポーネントの材料特性は全体にわたって均一である。多くの用途では、コンポーネントの特定の領域に異なる特性の材料を含めて、それらの材料特性の利益を得ることが望ましい場合がある。ただし、製造の一貫性及び異なる材料の配置の制御の理由で、同じスチールカプセル内に異なる粉末材料を正確に収容することは困難である。
【発明の概要】
【発明が解決しようとする課題】
【０００４】
本発明の目的は、上記の問題に対処することにある。
【課題を解決するための手段】
【０００５】
本発明の第１の態様によれば、コンポーネント（本明細書では「ＨＩＰ済みコンポーネント」）を製造する方法が提供され、この方法は以下を含む：
（ｉ）積層造形（ａｄｄｉｔｉｖｅ  ｍａｎｕｆａｃｔｕｒｅｄ，ＡＭ）要素を選択する工程；
（ｉｉ）前記ＨＩＰ済みコンポーネントの少なくとも一部を画定するように配置されるカプセルを構築する工程であって、前記カプセルの第１の領域は、少なくとも部分的に前記ＡＭ要素によって画定される工程；及び
（ｉｉｉ）カプセルをＨＩＰに供する工程。
【０００６】
前記カプセルの前記第１の領域は湾曲していても平面であってもよい。前記第１の領域は、好ましくは湾曲している。前記第１の領域は、少なくとも３０°、少なくとも６０°、少なくとも９０°、少なくとも１２０°、少なくとも１５０°又は少なくとも１８０°の角度にわたって湾曲する表面を含むことが好ましい。前記第１の領域の前記表面は少なくとも２７０°の角度にわたって湾曲していてもよい。前記第１の領域の前記表面は、３６０°の角度にわたって湾曲していてもよい。この場合、前記第１の領域の前記表面は、断面が円形であってもよい。
【０００７】
前記カプセルの前記第１の領域は、好ましくは、前記カプセルの内壁を画定する。前記カプセルの前記第１の領域は、好ましくは、カプセルの外表面の一部である表面、すなわち、外部に露出しているカプセルの表面を含まない。前記第１の領域は、好適には前記ＡＭ要素によって画定されないカプセルの他の領域の内部にあることが好ましく、カプセルの上記他の領域によって完全に封入されていることがより好ましい。
【０００８】
前記カプセルの前記第１の領域は、第１の方向に延びていてもよい。前記カプセルの前記第１の領域は、前記第１の方向に延びる長尺軸の周りに延びていてもよい。
前記カプセルの前記第１の領域は、前記第１の方向に延在する（例えば、第１の領域の内側の）長尺の空隙であってもよい空隙の周囲に延在し、かつ／又はその空隙を画定し得る。
【０００９】
好ましくは、前記カプセルの第２の領域は、少なくとも部分的に、前記ＡＭ要素によって画定される。
前記カプセルの前記第２の領域は湾曲していても平面であってもよい。前記第２の領域は、好ましくは湾曲している。前記第２の領域は、少なくとも３０°、少なくとも６０°、少なくとも９０°、少なくとも１２０°、少なくとも１５０°又は少なくとも１８０°の角度にわたって湾曲する表面を含むことが好ましい。前記第２の領域の前記表面は少なくとも２７０°の角度にわたって湾曲していてもよい。前記第２の領域の前記表面は、３６０°の角度にわたって湾曲していてもよい。この場合、前記第２の領域の前記表面は、断面が円形であってもよい。
【００１０】
前記カプセルの前記第２の領域は、前記カプセルの内壁を画定していてもよい。前記カプセルの前記第２の領域は、好ましくは、カプセルの外表面の一部である表面、すなわち、外部に露出しているカプセルの表面を含まない。前記第２の領域は、好適には前記ＡＭ要素によって画定されないカプセルの他の領域の内部にあることが好ましく、カプセルの上記他の領域によって完全に封入されていることがより好ましい。
【００１１】
前記カプセルの前記第２の領域は、第２の方向に延びていてもよい。前記カプセルの前記第２の領域は、前記第２の方向に延びる長尺軸の周りに延びていてもよい。
前記カプセルの前記第２の領域は、（例えば、第２の領域の内側の）空隙の周囲に延在しかつ／又はその空隙を画定し得る。前記空隙は長尺の空隙であってもよい。前記空隙は前記第２の方向に延在してもよい。
【００１２】
前記第１及び第２の方向は、例えば、互いに少なくとも２０°、少なくとも６０°、又は少なくとも８５°の角度で、互いに交わるように延びていてもよい。一実施形態では、前記第１及び第２の方向は、互いに約９０°の角度で延びる。
【００１３】
前記カプセルの他の１つ以上の領域は、前記ＡＭ要素によって画定されてもよい。
前記ＡＭ要素は、前記カプセルの１つ以上の領域、例えば参照した前記第１及び第２の領域、及び任意で他の領域を画定してもよい。ＡＭ要素は、比較的複雑な形状及び／又は構成を画定することができる。それは、好ましくは、開口部、例えば貫通路を含み、これは、ＡＭ要素の第１の位置から要素の第２の位置まで適切に延びる。空隙が、好適にはＡＭ要素内で、第１の位置と第２の位置との間に適切に画定される。ＡＭ要素は、複数の貫通路を画定してもよい。それは、少なくとも部分的に互いに交わって延びる貫通路を含み得る。それは、複数の空隙を含むことができ、例えば、前記第１及び第２の位置の間に空隙を設けることに加えて、第３及び第４の位置の間に空隙を含むことができ、適切には、前記第３及び第４の位置は前記第１及び第２の位置から離間している。
【００１４】
前記カプセルにおいて、前記ＡＭ要素は、好ましくは、カプセルの外表面の一部である表面、すなわち、外部に露出しているカプセルの表面を含まない。前記ＡＭ要素は、好適には前記ＡＭ要素のいかなる部分によっても画定されないカプセルの他の領域の内部にあることが好ましい。前記ＡＭ要素は、好適には前記ＡＭ要素のいかなる部分によっても画定されない前記カプセルの上記他の領域によって完全に封入されていることが好ましい。
【００１５】
前記ＡＭ要素は、好ましくは実質的に均質である。これは好ましくは単一の種類の材料から作られ、及び／又は単一の種類の材料からなる。前記ＡＭ要素は、合金であってもよい金属を含むことが好ましい。前記ＡＭ要素は、好ましくは酸によるエッチングに耐える。
【００１６】
前記ＡＭ要素は、低合金鋼、オーステナイト系ステンレス鋼、ニッケル基合金、Ｃｏ−Ｃｒ、チタン合金、二相及び超二相ステンレス鋼から選択される材料を含むことができ、好ましくは本質的にそれらからなる。
【００１７】
前記ＡＭ要素は、好ましくは、上述のように前記カプセルの一部を画定することができるように十分に強くなるように設計及び構築される。これは、気密（例えばヘリウムに対する）シールを保持し、高温及び高圧でのＨＩＰ中にこの気密膜を保っていられることが好ましい。前記ＡＭ要素は、好ましくは溶接可能な材料から作られ、及び／又は、前記ＡＭ要素によって画定されない前記カプセルの他の領域に溶接できる程度に十分に強い。
【００１８】
任意選択で、前記ＡＭ要素自体が、溶接肉盛、表面コーティング、機械的固定、ならびに強度及び／又は特性を改善するための他の技術を通じてクラッド要素を含んでもよい。一実施形態では、ＡＭ製品は、ＡＭ製造技術の直接製品であってもよく、ここで、本方法で使用する前の前記ＡＭ要素の後処理は最小限であるか、又は実質的に後処理を必要としない。
【００１９】
工程（ｉ）で選択された前記ＡＭ要素は、剛性で自立していることが好ましい。選択された前記ＡＭ要素は、ＡＭ要素が本方法でＨＩＰ処理され、したがって適切に高密度化され、収縮、例えば等軸収縮を受けることを除いて、ＨＩＰ済みのコンポーネントの形態と同一であることが好ましい。ＡＭ要素の形状は、ＨＩＰを受けることを除いて、工程（ｉ）での選択後に実質的に変化しないことが好ましい。
【００２０】
本方法は、工程（ｉ）において、例えば、レーザー又は電子ビーム溶接（ＥＢＷ）、粉末床及びワイヤ給電造形（ｗｉｒｅ  ｆｅｄ  ｂｕｉｌｄ）技術を使用してＡＭ要素を製造することを含み得る。
【００２１】
工程（ｉ）で選択されたＡＭ要素自体は、工程（ｉ）の前に例えば溶接によって互いに固定された第１のＡＭ部品及び第２のＡＭ部品から形成されてもよい。あるいは、第１のＡＭ部品及び第２のＡＭ部品は、工程（ｉｉ）で選択されて、ＡＭ要素を含まない以下に説明するような他のカプセル要素と共にカプセルに形成されてもよい。
【００２２】
ＡＭ要素は、上記造形技術に基づき、ならびに、工程（ｉ）の一部として複数のＡＭ部品を一緒に溶接することで、造形技術から直接得られるものよりも大きいＡＭ要素を構築する可能性に基づき、さまざまなサイズで設計及び構築することができる。ＡＭ要素の最大サイズは、好適にはＨＩＰ処理できるカプセル全体の最大サイズに制限される。
【００２３】
ＡＭ要素は、例えばバルブ部品の場合、通常、ＨＩＰ済みコンポーネントの総体積の最大４０％に相当するが、バルブ部品やその他の部品に対して、より多い又は少ない場合もある。好ましい実施形態では、ＡＭ要素は、ＨＩＰ済みコンポーネントの総体積の１０〜６０％、例えば１０〜４０％又は２０〜４０％に相当し得る。
【００２４】
好ましくは、ＡＭ要素は比較的強力であり、高い耐腐食性及び耐薬品性、ならびに削摩又は摩耗に対する耐性を有する。
工程（ｉｉ）において、前記方法は、好適には前記ＡＭ要素の周囲にカプセルの領域を構築することを含み、好適には、前記カプセルの前記第１の領域は、前記ＡＭ要素によって画定され、かつ任意に、しかし好ましくは、前記カプセルの前記第２の領域（提供される場合）は前記ＡＭ要素によって画定される。前記方法は、ＡＭ要素を完全に内部に封入することを含み得る。好ましくは、前記ＡＭ要素は、前記カプセルの内壁を画定する。
【００２５】
本方法の工程（ｉｉ）は、カプセル要素（Ａ）を選択し、それをＡＭ要素に（好ましくは直接）固定することを含み得る。前記カプセル要素（Ａ）は、前記ＡＭ要素の少なくとも一部の上に重なるように配置されてもよい。ＡＭ要素の端に重なるように配置されてもよい。前記ＡＭ要素の開口部、例えばチャネル部分又はパイプ部分の上に重なるように配置されてもよい。ＡＭ要素の第１の領域（提供される場合）の少なくとも一部の上に配置されてもよい。前記カプセル要素（Ａ）及びＡＭ要素は、溶接、例えばタングステン不活性ガス（ＴＩＧ）溶接、金属不活性ガス（ＭＩＧ）溶接又は電子ビーム溶接により互いに固定することができる。前記カプセル要素（Ａ）及びＡＭ要素は、好ましくは固定され、例えば溶接され、その結果、２つの要素の間に気密（例えばヘリウムに対する）シールが画定される。
【００２６】
前記カプセル要素（Ａ）は、前記ＡＭ要素の材料と比較して、同じ材料又は異なる材料から作られてもよい。好ましくは、カプセル要素（Ａ）は、前記ＡＭ要素の材料と比較して異なる材料から作られる。
【００２７】
前記カプセル要素（Ａ）は、好ましくは金属を含み、より好ましくは本質的に金属からなる。前記カプセル要素（Ａ）は、ＡＭ要素とカプセル要素（Ａ）とを組み合わせた後に接触させる液体製剤に可溶性であってもよく、その結果、カプセル要素（Ａ）は溶解により除去される。カプセル要素（Ａ）は、本方法で犠牲になるように配置することも、除去されずに適所に残るようにすることもできる。しかしながら、好ましくは、カプセル要素（Ａ）は、本方法で犠牲になるように配置される。すなわち、本方法で除去され、ＨＩＰ済みコンポーネントには残らない。前記カプセル要素（Ａ）は、好ましくは、例えば、軟鋼、ステンレス鋼、チタン及びアルミニウムから選択される金属を含み、より好ましくは本質的にそれからなる。
【００２８】
前記カプセル要素（Ａ）は、ＡＭ要素に固定されるシート材料を含むことが好ましい。シート材料は、好ましくは、ＨＩＰ済みコンポーネントのニアネットシェイプ領域を画定するように成形される。前記カプセル要素（Ａ）、例えば前記シート材料は、好ましくは典型的には２〜５ｍｍの範囲の厚さを有し、形状及び方向の高密度化を制御するためにより厚い部分を有し得る。
【００２９】
本方法の工程（ｉｉ）は、（好適にはカプセル要素（Ａ）を選択することに加えて）カプセル要素（Ｂ）を選択し、好ましくはそれをＡＭ要素に（好ましくは直接）固定することを含み得る。前記カプセル要素（Ｂ）は、ＡＭ要素の端に重なるように配置されてもよい。前記ＡＭ要素の開口部、例えばチャネル部分又はパイプ部分の上に重なるように配置されてもよい。ＡＭ要素の第２の領域（提供される場合）の少なくとも一部の上に配置されてもよい。前記カプセル要素（Ｂ）及びＡＭ要素は、好ましくは固定され、例えば溶接され、その結果、２つの要素の間に気密（例えばヘリウムに対する）シールが画定される。
【００３０】
カプセル要素（Ａ）及びカプセル要素（Ｂ）は、好ましくは離間している。それらは連続していないことが好ましい。
前記カプセル要素（Ｂ）は、前記ＡＭ要素のものと比較して、同じ材料又は異なる材料から作られていてもよい。
【００３１】
前記カプセル要素（Ｂ）は、好ましくは金属を含み、より好ましくは本質的に金属からなる。前記カプセル要素（Ｂ）は、ＡＭ要素とカプセル要素（Ｂ）とを組み合わせた後に接触させる液体製剤に可溶性であってもよく、その結果、カプセル要素（Ｂ）は溶解により除去される。しかしながら、好ましくは、カプセル要素（Ｂ）は、本方法で犠牲になるように配置される。すなわち、本方法で除去され、ＨＩＰ済みコンポーネントには残らない。カプセル要素（Ｂ）は、本方法で犠牲になるように配置することも、除去されずに適所に残るようにすることもできる。
【００３２】
前記カプセル要素（Ｂ）は、好ましくは、例えば、軟鋼、ステンレス鋼、チタン及びアルミニウムから選択される金属を含み、より好ましくは本質的にそれからなる。
前記カプセル要素（Ｂ）は、ＡＭ要素に固定されるシート材料を含むことが好ましい。シート材料は、好ましくは、ＨＩＰ済みコンポーネントのニアネットシェイプ領域を画定するように成形される。前記カプセル要素（Ｂ）、例えば前記シート材料は、好ましくは典型的には２〜５ｍｍの範囲の厚さを有し、形状及び方向の高密度化を制御するためにより厚い部分を有し得る。
【００３３】
本方法の工程（ｉｉ）は、（好適にはカプセル要素（Ａ）及びカプセル要素（Ｂ）を選択することに加えて）カプセル要素（Ｃ）を選択し、好ましくはそれをＡＭ要素に（好ましくは直接）固定することを含み得る。前記カプセル要素（Ｃ）は、ＡＭ要素の端に重なるように配置されてもよい。前記ＡＭ要素の開口部、例えばチャネル部分又はパイプ部分の上に重なるように配置されてもよい。ＡＭ要素の第３の領域の少なくとも一部の上に配置されてもよい。前記カプセル要素（Ｃ）及びＡＭ要素は、溶接によって共に固定されてもよい。前記カプセル要素（Ｃ）及びＡＭ要素は好ましくは固定され、例えば溶接され、その結果、２つの要素の間に気密（例えばヘリウムに対する）シールが画定される。
【００３４】
カプセル要素（Ｃ）は、カプセル要素（Ａ）及びカプセル要素（Ｂ）の両方から好ましくは離間している。
前記カプセル要素（Ｃ）は、前記ＡＭ要素のものと比較して、同じ材料又は異なる材料から作られていてもよい。好ましくは、カプセル要素（Ｃ）は、前記ＡＭ要素の材料と比較して異なる材料から作られている。
【００３５】
前記カプセル要素（Ｃ）は、好ましくは金属を含み、より好ましくは本質的に金属からなる。前記カプセル要素（Ｃ）は、ＡＭ要素とカプセル要素（Ｃ）とを組み合わせた後に接触させる液体製剤に可溶性であってもよく、その結果、カプセル要素（Ｃ）は溶解により除去される。カプセル要素（Ｃ）は、本方法で犠牲になるように配置することも、除去されずに適所に残るようにすることもできる。しかしながら、好ましくは、カプセル要素（Ｃ）は、本方法で犠牲になるように配置される。すなわち、本方法で除去され、ＨＩＰ済みコンポーネントには残らない。
【００３６】
前記カプセル要素（Ｃ）は、好ましくは、例えば、軟鋼、ステンレス鋼、チタン及びアルミニウムから選択される金属を含み、より好ましくは本質的にそれからなる。
前記カプセル要素（Ｃ）は、ＡＭ要素に固定されるシート材料を含むことが好ましい。シート材料は、好ましくは、ＨＩＰ済みコンポーネントのニアネットシェイプ領域を画定するように成形される。前記カプセル要素（Ｃ）、例えば前記シート材料は、好ましくは典型的には２〜５ｍｍの範囲の厚さを有し、形状及び方向の高密度化を制御するためにより厚い部分を有し得る。
【００３７】
本方法の工程（ｉｉ）は、（好適にはカプセル要素（Ａ）、任意選択でカプセル要素（Ｂ）及び、任意選択でカプセル要素（Ｃ）を選択することに加えて）カプセル要素（Ｄ）を選択し、好ましくはそれをＡＭ要素に（ただし直接的でなくてもよく）固定することを含み得る。前記カプセル要素（Ｄ）は、前記ＡＭ要素の一領域の上に重なるように配置されてもよい。前記カプセル要素（Ｄ）は、溶接によってカプセルを画定するように配置された他の領域に固定されてもよい。前記カプセル要素（Ｄ）は、好ましくは固定され、例えば溶接され、その結果、カプセル要素（Ｄ）と、それが固定されるカプセルを画定するように配置された他の領域との間に気密（例えばヘリウムに対する）シールが画定される。
【００３８】
カプセル要素（Ｄ）は、カプセル要素（Ａ）とカプセル要素（Ｂ）、及び任意選択でカプセル要素（Ｃ）を橋渡ししてもよい。カプセル要素（Ｄ）は、好ましくは、カプセル要素（Ａ）に適切に固定、例えば溶接され、その結果、２つの要素の間に気密（例えば、ヘリウムに対する）シールが画定される。カプセル要素（Ｄ）は、好ましくは、カプセル要素（Ｂ）に適切に固定、例えば溶接され、その結果、２つの要素の間に気密（例えば、ヘリウムに対する）シールが画定される。
【００３９】
前記カプセル要素（Ｄ）は、前記ＡＭ要素の材料と比較して同じ材料又は異なる材料から作られてもよい。好ましくは、カプセル要素（Ｄ）は、前記ＡＭ要素の材料と比較して異なる材料から作られる。
【００４０】
前記カプセル要素（Ｄ）は、好ましくは金属を含み、より好ましくは本質的に金属からなる。前記カプセル要素（Ｄ）は、ＡＭ要素とカプセル要素（Ｄ）とを組み合わせた後に接触させる液体製剤に可溶性であってもよく、その結果、カプセル要素（Ｄ）は溶解により除去される。カプセル要素（Ｄ）は、本方法で犠牲になるように配置することも、除去されずに適所に残るようにすることもできる。しかしながら、好ましくは、カプセル要素（Ｄ）は、本方法で犠牲になるように配置される。すなわち、本方法で除去され、ＨＩＰ済みコンポーネントには残らない。
【００４１】
前記カプセル要素（Ｄ）は、好ましくは、例えば、軟鋼、ステンレス鋼、チタン及びアルミニウムから選択される金属を含み、より好ましくは本質的にそれからなる。
前記カプセル要素（Ｄ）は、ＡＭ要素に固定されるシート材料を含むことが好ましい。シート材料は、好ましくは、ＨＩＰ済みコンポーネントのニアネットシェイプ領域を画定するように成形される。前記カプセル要素（Ｄ）、例えば前記シート材料は、好ましくは典型的には２〜５ｍｍの範囲の厚さを有し、形状及び方向の高密度化を制御するためにより厚い部分を有し得る。
【００４２】
本方法の工程（ｉｉ）は、（好適にはカプセル要素（Ａ）、任意選択でカプセル要素（Ｂ）及び、カプセル要素（Ｄ）（少なくとも）を選択することに加えて、カプセル要素（Ｅ）を選択し、好ましくはそれをＡＭ要素に固定することを含み得る。要素（Ｅ）は、前記ＡＭ要素の一領域の上に重なるように配置されてもよい。前記カプセル要素（Ｅ）及びＡＭ要素は、溶接によってカプセルを画定するように配置された他の領域に固定されてもよい。前記カプセル要素（Ｅ）は、好ましくは固定され、例えば溶接され、その結果、カプセル要素（Ａ）とカプセル要素（Ｄ）との間、ならびにカプセル要素（Ｂ）とカプセル要素（Ｄ）との間に気密（例えばヘリウムに対する）シールが画定される。
【００４３】
カプセル要素（Ｅ）は、カプセル要素（Ａ）とカプセル要素（Ｂ）、及び任意選択でカプセル要素（Ｃ）を橋渡ししてもよい。カプセル要素（Ｅ）は、好ましくは、カプセル要素（Ａ）に適切に固定、例えば溶接され、その結果、２つの要素の間に気密（例えば、ヘリウムに対する）シールが画定される。カプセル要素（Ｅ）は、好ましくは、カプセル要素（Ｂ）に適切に固定、例えば溶接され、その結果、２つの要素の間に気密（例えば、ヘリウムに対する）シールが画定される。
【００４４】
前記カプセル要素（Ｅ）は、前記ＡＭ要素の材料と比較して同じ材料又は異なる材料から作られてもよい。好ましくは、カプセル要素（Ｅ）は、前記ＡＭ要素の材料と比較して異なる材料から作られる。
【００４５】
前記カプセル要素（Ｅ）は、好ましくは金属を含み、より好ましくは本質的に金属からなる。前記カプセル要素（Ｅ）は、ＡＭ要素とカプセル要素（Ｅ）とを組み合わせた後に接触させる液体製剤に可溶性であってもよく、その結果、カプセル要素（Ｅ）は溶解により除去される。カプセル要素（Ｅ）は、本方法で犠牲になるように配置することも、除去されずに適所に残るようにすることもできる。しかしながら、好ましくは、カプセル要素（Ｅ）は、本方法で犠牲になるように配置される。すなわち、本方法で除去され、ＨＩＰ済みコンポーネントには残らない。
【００４６】
前記カプセル要素（Ｅ）は、好ましくは、例えば、軟鋼、ステンレス鋼、チタン及びアルミニウムから選択される金属を含み、より好ましくは本質的にそれからなる。
前記カプセル要素（Ｅ）は、ＡＭ要素に固定されるシート材料を含むことが好ましい。シート材料は、好ましくは、ＨＩＰ済みコンポーネントのニアネットシェイプ領域を画定するように成形される。前記カプセル要素（Ｅ）、例えば前記シート材料は、好ましくは典型的には２〜５ｍｍの範囲の厚さを有し、形状及び方向の高密度化を制御するためにより厚い部分を有し得る。
【００４７】
好ましい実施形態では、前記カプセルは、離間したカプセル要素（Ａ）及びカプセル要素（Ｂ）と、カプセル要素（Ａ）及びカプセル要素（Ｂ）の間の隙間を埋めるカプセル要素（Ｄ）及びカプセル要素（Ｅ）とを含み、本方法では、カプセル要素（Ｄ）及び（Ｅ）はカプセル要素（Ａ）及びカプセル要素（Ｂ）の両方に溶接され、カプセル要素（Ｃ）及び（Ｄ）は互いに溶接される。
【００４８】
したがって、好ましくは方法の工程（ｉｉ）において、個々の（及び好ましくは別個の）カプセル要素（Ａ）、（Ｂ）、（Ｃ）、（Ｄ）及び（Ｅ）（及び任意選択で、カプセル要素（Ａ）について説明したようにシート材料から適切に作られた追加のカプセル要素）を選択し、前記ＡＭ要素の周りに配置し、続いて記載されたように互いに固定、例えば溶接する。
【００４９】
好ましくは、本方法では、カプセル要素（Ａ）、（Ｂ）、（Ｃ）、（Ｄ）及び／又は（Ｅ）（及び任意選択で、カプセル要素（Ａ）について説明したようにシート材料から適切に作られた追加のカプセル要素）は、ＡＭ要素を実質的に完全に取り囲み及び／又は封入する。好ましくは、カプセル要素（Ａ）、（Ｂ）、（Ｃ）、（Ｄ）及び／又は（Ｅ）（及び、任意で上記の追加のカプセル要素）は、ＨＩＰ済みコンポーネントのニアネットシェイプの外表面を画定するように構成される。前記ＡＭ要素は、好ましくは、ＨＩＰ済みコンポーネントのニアネットシェイプの内表面の少なくとも一部を画定するように構成される。
【００５０】
本方法の工程（ｉｉ）では、前記ＡＭ要素を含むカプセルが、ＡＭ要素の少なくとも一部（好ましくは実質的に全体）の周囲に適切に画定された空隙を有して適切に構築される。前記カプセルがカプセル要素（Ａ）を含む場合、カプセル要素（Ａ）と前記ＡＭ要素との間に空隙を画定することができる。空隙は、提供される場合、前記ＡＭ要素とカプセル要素（Ａ）、（Ｂ）及び（Ｄ）との間に少なくとも部分的に画定されてもよい。前記空隙は、前記ＡＭ要素とカプセル要素（Ａ）、（Ｂ）、（Ｃ）、（Ｄ）及び／又は（Ｅ）との間に画定されてもよい。
【００５１】
具体例が図１〜６を参照して説明される実施形態（Ａ）は、上記の特徴のすべてを含み得る。具体例が図７〜１１を参照して説明される実施形態（Ｂ）では、含まれる前記特徴がより少なくてもよい。
【００５２】
前記実施形態（Ｂ）において、前記方法は、前記第１の態様に記載された通りであり得る。この場合、前記カプセルの前記第１の領域は湾曲していてもよく、好ましくは３６０°の角度にわたって湾曲している。前記第１の領域は、上記の第１の領域の任意の特徴を適切に有する。
【００５３】
実施形態（Ｂ）は、上記のようなカプセルの第２の領域を含まなくてもよい。
実施形態（Ｂ）の前記ＡＭ要素は、比較的複雑な形状及び／又は構成を画定してもよい。それは、好ましくは、ＡＭ要素の軸の周りに延びることができる複数の開口部、例えば通路を含む。
【００５４】
実施形態（Ｂ）の前記カプセルにおいて、前記ＡＭ要素は、実施形態（Ａ）について上述したとおりであり得る（及び上述したように製造され得る）。
実施形態（Ｂ）の工程（ｉｉ）において、前記方法は、適切には、前記カプセルの前記第１の領域が前記ＡＭ要素によって画定されるように、前記ＡＭ要素の周りにカプセルの領域を構築することを適切に含む。本方法の工程（ｉｉ）は、カプセル要素（Ａ）（円筒形であってもよい）を選択し、それをＡＭ要素に（好ましくは直接）固定することを含み得る。前記カプセル要素（Ａ）は、前記ＡＭ要素の少なくとも一部の上に重なるように配置されてもよい。ＡＭ要素の第１の領域の少なくとも一部の上に重なるように配置されてもよい。前記カプセル要素（Ａ）及びＡＭ要素は、溶接によって共に固定されてもよい。前記カプセル要素（Ａ）は、ＡＭ要素に固定されたシート材料を含むことが好ましい。シート材料は、好ましくは、ＨＩＰ済みコンポーネントのニアネットシェイプ領域を画定するように成形される。
【００５５】
本方法の実施形態（Ｂ）の工程（ｉｉ）は、（適切にはカプセル要素（Ａ）を選択することに加えて）カプセル要素（Ｂ）（適切には平面状であり得るエンドキャップ）を選択すること、及び好ましくはそれをＡＭ要素に（好ましくは直接）固定することを含み得る。カプセル要素（Ｂ）は、ＡＭ要素の端に重なるように配置されてもよい。それは、開口部、例えば、前記ＡＭ要素のチャネル部分又はパイプ部分の上に重なるように配置されてもよい。前記カプセル要素（Ｂ）及びＡＭ要素は、溶接によって共に固定されてもよい。
【００５６】
前記カプセル要素（Ｂ）は、好ましくは、ＡＭ要素に固定されたシート材料を含む。
本方法の実施形態（Ｂ）の工程（ｉｉ）は、（適切にはカプセル要素（Ａ）及びカプセル要素（Ｂ）を選択することに加えて）カプセル要素（Ｃ）（適切には平面状であり得るエンドキャップ）を選択すること、及び好ましくはそれをＡＭ要素に（好ましくは直接）固定することを含み得る。カプセル要素（Ｃ）は、ＡＭ要素の端に重なるように配置されてもよい。それは、開口部、例えば、前記ＡＭ要素のチャネル部分又はパイプ部分の上に重なるように配置されてもよい。前記カプセル要素（Ｃ）及びＡＭ要素は、溶接によって共に固定されてもよい。
【００５７】
実施形態（Ｂ）の工程（ｉｉ）では、前記ＡＭ要素を含むカプセルが、ＡＭ要素の少なくとも一部の周囲に適切に画定された空隙を有して適切に構築される。前記カプセルがカプセル要素（Ａ）を含む場合、カプセル要素（Ａ）と前記ＡＭ要素との間に空隙を画定することができる。空隙は、提供される場合、前記ＡＭ要素とカプセル要素（Ａ）、（Ｂ）及び（Ｃ）との間に少なくとも部分的に画定されてもよい。
【００５８】
本方法の工程（ｉｉ）（実施形態（Ａ）又は実施形態（Ｂ）に適用可能）において、前記カプセルは、カプセルの外側からカプセル内への、例えばＡＭ要素の周囲に適切に画定されたカプセルの空隙へのアクセスを提供する開口部を備えて構成されることが好ましい。固体及び／又は流体を空隙に送達するため、及び／又は空隙から流体を除去するため、例えば空隙の空気を排出するために、前記開口部はパイプを伴ってもよい。
【００５９】
好ましい実施形態において、工程（ｉｉ）は、少なくとも３つの個々の及び／又は別個の要素（例えば、実施形態（Ａ）について説明したカプセル要素（Ａ）〜（Ｅ）から選択されるカプセル要素又は実施形態（Ｂ）の要素（Ａ）、（Ｂ）及び（Ｃ））であって、適切にはシート材料、例えばシート金属から形成された要素を選択し、ＡＭ要素の周りに前記３つの要素を配置して、ＡＭ要素の周りに画定される空隙を有するカプセルを画定することにより、前記カプセルを構築することを含む。好ましくは、ＡＭ要素がカプセルの他の要素の内部にあるように、十分な数の個々の及び／又は別個の要素が選択され、ＡＭ要素の周りに配置される。
【００６０】
工程（ｉｉ）の後、工程（ｉｉｉ）の前に、好適にはそれが気密であることを確認するために、前記カプセルを試験してもよい。これは、例えばヘリウムなどのガスをカプセル内に画定された空隙に導入し（例えば、カプセルへのアクセスを提供するように配置された前記開口部を介して）、カプセルからガスが漏れるかどうかを評価することを含み得る。
【００６１】
適切には工程（ｉ）の後かつ工程（ｉｉｉ）の前である工程（ｉｉｉ）＊において、カプセル内に、例えばカプセル内に画定された前記空隙内に、好ましくは粉末が導入される。粉末は、好ましくは金属を含み、より好ましくは本質的に金属からなる。金属は、オーステナイト、フェライト、及びマルテンサイト系を含むステンレス鋼、二相及び超二相ステンレス鋼、Ｎｉ、Ｔｉ、及びＣｏＣｒ合金、ならびに金属マトリックス／複合合金から選択され得る。金属粉末は、直径が５００ミクロン未満であることが好ましい。金属粉末は、カプセルの空隙の１００％まで充填され得る。金属粉末は、カプセルの空隙に充填され、好ましくは、既知の粉末充填重量及び最適な粉末充填密度を達成するために振動させることができる。
【００６２】
導入される粉末は、ＡＭ要素を構成する材料と比較して、同じであっても、異なる特性を有していてもよく、例えば、化学的に異なっていてもよい。好ましくは、異なる特性を有する。粉末は、（例えば、主要な量として）第１の金属を含むことができ、前記ＡＭ要素は第２の金属を含むことができ、適切には、前記第１及び第２の金属は異なる。
【００６３】
工程（ｉｉ）後のカプセルの外表面の形状は、ＡＭ要素の形状に対応しない場合があり、及び／又は異なる場合がある。したがって、外表面の形状は、工程（ｉｉｉ）後の前記粉末に由来する層が実質的に一定の厚さでＡＭ要素をクラッドするように単純に構成されなくてもよい。カプセルは、工程（ｉｉｉ）の後に前記粉末に由来する異なる厚さの複数の層がＡＭ要素上に画定されるように、工程（ｉｉ）において適切に構築されてもよい。例えば、前記ＡＭ要素上の１つの領域は厚さｘの層を含むことができ、第２の領域は少なくとも１．２ｘの厚さの層を含むことができ、第３の領域は少なくとも２ｘの厚さの層を含むことができる。任意選択で、第４の領域は、厚さ３ｘ又は少なくとも５ｘの層を含み得る。
【００６４】
工程（ｉｉｉ）＊に続いて、本方法は、カプセルを、例えばカプセル内に画定された空隙を空にすることを含むことが好ましい。例えば、カプセルへのアクセスを提供するように配置された前記開口部に真空装置を取り付けることにより、カプセル内を真空にすることができる。カプセルを空にした後、本方法は、好ましくは、カプセルを密封すること、例えば、カプセルへのアクセスを提供するように配置された前記開口部を閉じることを含む。
【００６５】
工程（ｉｉｉ）は、好ましくは、カプセルをＨＩＰシステム内に配置し、例えばコンポーネントの材料肉厚及び全体重量に基づいて、所定の時間、所定の圧力（例えば、１００〜２００ＭＰａの範囲）及び温度（例えば、５００〜１２５０℃の範囲）にカプセルをさらすことを含む。
【００６６】
工程（ｉｉｉ）は、カプセルに導入されるＡＭ要素及び粉末の１００％密度を達成するために行われることが好ましい。
したがって、ＨＩＰ済みコンポーネントは、好ましくは完全に緻密化している。
【００６７】
工程（ｉｉｉ）において、適切に導入された粉末は、ＡＭ要素の金属に拡散接合する。接合された金属粉末及びＡＭ要素は、コーティング又は溶接クラッドされた鍛造や鋳造による物体を用いて製造されたコンポーネントとは異なる微細構造を有する。金属粉末要素は、最小の偏析を伴う微細で均質な粒子サイズであり、ＡＭ要素は、従来の方法で得られるものよりも微細で偏析の少ない構造で構成される。ＡＭ要素は拡散接合プロセスにより接合されるため、好適には、金属粉末要素とＡＭ要素との間に熱影響部は存在しないであろう。
【００６８】
工程（ｉｉｉ）に続いて、本方法は、好ましくは、溶体化熱処理のために従来の熱処理炉にカプセルを配置し、その後、最終コンポーネントに最適な材料特性を達成するために時効処理又は析出硬化を行うことを含む。
【００６９】
工程（ｉｉｉ）に続いて、カプセルの一部をＡＭ要素から除去し、前記ＡＭ要素と、記載したように工程（ｉｉｉ）＊で適切に導入された固化及びＨＩＰ済み粉末とを含むＨＩＰ済みコンポーネントを適切に残すことができる。あるいは、カプセルは、最終コンポーネントの一部を形成するために適所に残されてもよい。
【００７０】
前述のカプセルの除去は、機械加工によるものであってもよい。有利には、除去は、例えば酸エッチングを使用した溶解によるものであり得る。工程（ｉｉｉ）では、カプセル要素（Ａ）が除去されることが好ましい。工程（ｉｉｉ）では、実施形態（Ａ）のカプセル要素（Ａ）、（Ｂ）、（Ｃ）、（Ｄ）及び／又は（Ｅ）、あるいは実施形態（Ｂ）の要素（Ａ）、（Ｂ）及び（Ｃ）（及び、任意選択でシート材料から作られた追加の要素）は除去されることが好ましい。工程（ｉｉｉ）では、好ましくは、例えばカプセル要素（Ａ）について説明したようなシート材料から作られたカプセルの各要素が除去される。
【００７１】
前記ＨＩＰ済みコンポーネントは、好ましくは、前記ＡＭ要素及びＨＩＰ済み粉末を含み、好ましくは、シート材料、例えば鋼板によって画定される領域を含まない。
適切には、工程（ｉｉｉ）の後、ＨＩＰ済みコンポーネントを最小限の機械加工に供してもよい。これは、カプセルがニアネットシェイプを生成するように配置されているために可能である。好ましくは、工程（ｉｉｉ）の後、ＨＩＰ済みコンポーネントは機械加工を受けない。好ましくは、工程（ｉｉｉ）の後、ＨＩＰ済みコンポーネントは、その形状を変化させるように構成されたプロセスに供されない。好ましくは、工程（ｉｉｉ）の後、ＨＩＰ済みコンポーネントは、ＨＩＰ済みコンポーネントの他の部分に優先してＨＩＰ済みコンポーネントの任意の部分を優先的に除去するプロセスに供されない。
【００７２】
工程（ｉｉｉ）の後、外側部分（例えば、固結粉末によって画定される）は、外側部分の領域を除去するために処理、例えば機械加工されてもよい。例えば、除去される領域は、工程（ｉｉｉ）の前にカプセルへのアクセスを提供するように配置された開口部に関連していてもよい。適切には、ＨＩＰ済みコンポーネントの外表面積の５０％未満、好ましくは２５％未満、より好ましくは１０％未満が、工程（ｉｉｉ）後に処理され、例えば機械加工される。
【００７３】
工程（ｉｉｉ）の後、ＨＩＰ済みコンポーネントを、ＨＩＰ済みコンポーネントの少なくとも外側のアクセス可能な表面の実質的に全体を同じ態様で処理するプロセスに供してもよい。例えば、プロセスは、研磨及び／又は洗浄プロセスを含んでもよい。
【００７４】
ＨＩＰ済みコンポーネントを１つのＡＭ要素を含むものとして説明したが、本方法を使用して複数のＡＭ要素を含むＨＩＰ済みコンポーネントを作成することができる。例えば、２つ以上のＡＭ要素をカプセルに組み込むことができ、ここで、前記２つ以上のＡＭ要素のそれぞれは、カプセルの少なくとも一部を画定する。
【００７５】
本発明の第２の態様によれば、第１の態様の方法自体によって製造されたＨＩＰ済みコンポーネントが提供される。
第３の態様によれば、ＨＩＰに供されたＡＭ要素によって画定される領域（Ａ）（好ましくは前記領域は空隙を画定する）と、ＨＩＰに供された金属粉末によって画定される領域（Ｂ）とを含むＨＩＰ済みコンポーネントが提供され、ここで、領域（Ａ）及び（Ｂ）は少なくとも部分的に連続しており、互いに適切に拡散接合されている。
【００７６】
第３の態様のコンポーネントは、第１の態様のＨＩＰ済みコンポーネントの任意の特徴を、必要な変更を加えて有することができる。
本発明の第４の態様によれば、第１の態様の方法自体によって製造されたカプセルが提供される。カプセルは、ＡＭ要素を備えてもよく、前記カプセルの第１の領域は、前記ＡＭ要素によって画定される。
【００７７】
前記カプセル、前記ＡＭ要素、及び前記第１の領域は、第１の態様で説明した前述のコンポーネントの任意の特徴を有することができる。第４の態様の前記カプセルは、第１の態様で言及したカプセルの任意の特徴を有し得る。例えば、説明したような第２の領域、説明したようなＡＭ要素の少なくとも一部の周りに画定された空隙；カプセルの外側からカプセル内へのアクセスを提供する開口部；第１の実施形態（Ａ）の要素（Ａ）〜（Ｅ）又は実施形態（Ｂ）の要素（Ａ）、（Ｂ）、及び（Ｃ）から選択され得る少なくとも３つの個々の及び／又は別個の要素を含むことができる。カプセルは、例えば、カプセル内に画定された空隙に提供される粉末を組み込むことができ、粉末は、第１の態様に従って説明されたようなものであり得る。カプセルの外表面の形状は、第１の態様で説明したＡＭ要素の形状と比較して対応していなくてもよく、及び／又は異なっていてもよい。カプセルは、第１の態様に記載されているように空にされてもよい。
【００７８】
次に、本発明の特定の実施形態について説明する。例示のため、添付の図面を参照する。
【図面の簡単な説明】
【００７９】
【図１】カプセルの一部を形成するＡＭ要素を含むＨＩＰ用のアセンブリの断面図である。
【図２】図１のアセンブリのＡＭ要素の斜視図である。
【図３】ＡＭ要素を含むカプセルの部品の形成段階を斜視図で示す。
【図４】ＡＭ要素を含むカプセルの部品の形成段階を斜視図で示す。
【図５】ＡＭ要素を含むカプセルの部品の形成段階を斜視図で示す。
【図６】図１〜図５のアセンブリを使用して作成されたコンポーネントの断面図である。
【図７ａ】高圧シリンダー用のＡＭ要素の上面図である（下面図も同一）。
【図７ｂ】ＡＭ要素の冷却空洞を示すための、ＡＭ要素の部分断面側面図である。
【図７ｃ】図７ａの線ＶＩＩ−ＶＩＩに沿った断面図である。
【図８ａ】カプセルの上部エンドキャップの上面図である（カプセルの下部エンドキャップも同一）。
【図８ｂ】図８ａのエンドキャップの側面図である。
【図８ｃ】カプセルの円筒状外壁の側面図である。
【図９】図７のＡＭ要素とカプセルの部品、すなわち図８ｃの円筒状外壁と図８ａ／８ｂの下部エンドキャップとを含むアセンブリの断面図である（明確性のため、上部エンドキャップは図では省略されている）。
【図１０ａ】図９のカプセルの上面図であるが、ＡＭ要素に溶接された上部エンドキャップを示している。
【図１０ｂ】図９のカプセルの下面図であり、適所に溶接された下部エンドキャップを示している。
【図１１】図７〜１０のＡＭ要素及びカプセルを含むアセンブリを示す一部切欠き斜視図であり、粉末で満たされた空隙を備え、ＨＩＰに供される準備が整ったアセンブリである。
【発明を実施するための形態】
【００８０】
図面において、同じ又は類似の部分には同じ参照番号を付す。
図１及び２を参照すると、アセンブリ２は、両端部８、１０において開口している長尺セクション６、及び、長尺セクション６と交わるように延び、かつ端部１３で開口しているセクション１２を有するＴ字形パイプの形態である剛性の自立型ＡＭコンポーネント４を含む。コンポーネント４は、ＨＩＰに供されるカプセルの内壁を形成する。カプセルの外壁は、板金セクション（図１において符号１４が付されており、図３〜５を参照して詳細に説明する）によって画定され、ＨＩＰによって作成される最終コンポーネントの少なくとも一部の外形を画定するように配置される。その内壁と外壁との間には、粉末金属１６が導入される空隙が画定されている。結果として、カプセルは粉末金属１６を収容する。アセンブリ２は、外部からカプセルの内壁と外壁との間の領域へのアクセスを提供するパイプ１８を含む。使用時には、以下に説明するように、アセンブリをＨＩＰに供する。その後、図６に示すように、カプセルの板金セクションを取り外すと、ＡＭコンポーネント４及びＨＩＰ済み粉末１６の両方を含む最終コンポーネントが画定される。
【００８１】
アセンブリ２及びその製造について以下で詳細に説明する。
ＡＭコンポーネント４は、レーザー粉末床３Ｄプリント法を使用して単一のレーザーヘッドで製造される。造形に使用される粉末は、ステンレス鋼又はニッケル基合金である。ＡＭコンポーネントは、ＡＭビルドのプログラミング用にＣＡＤモデルを作成できるように、ＳＴＥＰ形式で設計及び設計提供される。ＡＭコンポーネントは、細孔及び欠陥のない高密度の壁を実現するために、最適化された造形速度を使用して層ごとに造形される。造形後、ＡＭコンポーネントの応力除去を行い、その後ビルドプレートから取り外し、支持構造があればそれも取り除く。
【００８２】
ＡＭコンポーネントは、ＴＩＧ、ＭＩＧ、及び／又はＥＢＷ溶接可能でなければならず、また、カプセルの外壁などの他の部品への溶接による接合にも適合している必要がある。
【００８３】
製造後、ＡＭコンポーネントは鋼板に取り囲まれる。これは段階的に行われ、ＡＭコンポーネントの周囲に鋼板の筐体を徐々に構築していく。まず、図３を参照すると、鋼板キャップ２０ａ、２０ｂ及び２０ｃをコンポーネント４のそれぞれの端部８、１０及び１３に溶接する。キャップ２０ａは、コンポーネント４の端部８と向かい合わせに接触し、溶接線２３ａによって表されるようにそこに溶接される平面円形ディスク２２ａを含む。キャップ２０ａは、ディスクの縁部から垂直に延び、溶接線２５ａによって表されるようにそこに溶接される、短い無端スカート部を含む。キャップ２０ｂ及び２０ｃは、キャップ２０ｃが完全に組み立てられたときにカプセルへのアクセスを提供するためにパイプ１８（図１）と協働するように配置された開口部２６を含むことを除いて、凡そキャップ２０ａについて説明したように配置される。
【００８４】
次に、図４を参照すると、溶接鋼セクションから作られた所望の形状の本体セクション２８が、キャップ２０ａ、２０ｂ及び２０ｃの間に配置される。図５に示されるように、セクション２８は、フランジ（図５はフランジ３２ａ及び３２ｂを示すが、キャップ２０ｃに関連する対応するフランジは示されていない）を含むそれぞれの閉鎖プレート３０ａ、３０ｂ及び３０ｃ（図５では３０ｂのみが明確に示されている）によってキャップ２０ａ、２０ｂ及び２０ｃに溶接される。最後に、パイプ１８が溶接により開口部２６内に固定される。
【００８５】
ＡＭコンポーネントを収容するために使用される鋼板は、軟鋼、ステンレス鋼、チタン、及びアルミニウムから選択される。
図５のカプセルの構築後、真空ラインをパイプ１８に接続することによりカプセルを排気し、その後、ヘリウム漏れ試験に供して、気密であることを確認する。次に、パイプ１８を介して粉末金属を充填する。粉末金属は、オーステナイト、フェライト、マルテンサイト系を含むステンレス鋼、二相及び超二相ステンレス鋼、Ｎｉ、Ｔｉ及びＣｏＣｒ合金、ならびに金属マトリックス／複合合金から選択される。金属粉末は、カプセルの空隙の１００％まで充填することができる。粉末充填重量は、カプセル設計及び金属粉末の粒度分布に基づいて計算される。金属粉末は、カプセルの空隙に充填され、好ましくは振動させて、既知の粉末充填重量及び最適な粉末充填密度を達成することができる。
【００８６】
カプセルの充填後、真空ラインをパイプ１８に接続して真空にすることにより、閉じ込められた空気をアセンブリ２から排出する。次に、パイプ１８を圧着してアセンブリを密閉する。
【００８７】
次に、アセンブリをＨＩＰシステム内に配置し、所定の温度及び圧力に所定の時間さらすことにより、アセンブリをＨＩＰに供する。ＨＩＰ温度は、ＡＭコンポーネントを構成している金属粉末及び材料の両方に適している必要があり、通常、最も低い固相線温度の材料（例えば合金）によって決定される。
【００８８】
ＨＩＰ後、カプセルは、最終コンポーネントの最適な材料特性を実現するために、所定の温度で所定の時間、熱処理炉に入れられる。
ＨＩＰの後、最終コンポーネントに含まれないカプセルの部分を除去することができる。これは、コンポーネントを取り囲む鋼板を溶解するのに適した時間及び段階で、様々な酸にＨＩＰ後のアセンブリを浸漬することにより行うことができる。
【００８９】
ＨＩＰの後、最終コンポーネントに機械加工を施して、最終コンポーネントの形状を実現してもよい。
図６に示す完成コンポーネント４０が製造される。これは、ＨＩＰ処理されているために完全に緻密化したＡＭコンポーネント４と、ＨＩＰ処理されているためにこちらも完全に緻密化した固結粉末金属１６とを含む。ＡＭコンポーネント及び固結された粉末金属は、ＨＩＰプロセスによって互いに拡散接合されている。製造された金属の又はバイメタルのコンポーネントには、細孔や欠陥はない。固結された粉末金属部品は微細で均質な粒子サイズを有し、ＡＭコンポーネントは、ＨＩＰサイクル中のＡＭ要素の溶体化処理により、造形された状態よりも均質化され偏析が少ない非常に微細な粒子構造で構成される。ＡＭコンポーネントの粉末コンポーネントへの接合は、溶融又は液相を伴うことなく粉末粒子表面のＡＭコンポーネントへの拡散接合により行われ、これは、粉末とＡＭコンポーネントと間の熱影響部の存在を排除し、代わりに薄い１０〜５０ミクロンの拡散部に置き換えられる。
【００９０】
図７ａ〜７ｃを参照して、ＡＭコンポーネント４０は、上記で参照したＡＭコンポーネント４について概して説明したように製造される。コンポーネント４０は、適切な耐摩耗性材料で作られたコンポーネント４０の質量内に画定された螺旋状に配置された冷却空洞４２を含む。
【００９１】
製造後、ＡＭコンポーネント４０は鋼板に取り囲まれる。この目的のために、図９及び図１０に示すように、外側の鋼製円筒壁４４及び一対のエンドキャップ４６、４８がＡＭコンポーネント４０に溶接される。より詳細には、下部環状エンドキャップ４６は、位置５０でＡＭコンポーネント４０の外壁にＴＩＧ溶接される。エンドキャップ４６の外周は、円筒壁４４の下端５２にＴＩＧ溶接される。図には示されていないが（図１０ａを除く）、上部環状エンドキャップ４８は、位置５４でＡＭコンポーネントの外壁の上端に溶接される。エンドキャップ４６、４８及び壁４４が所定の位置に溶接されると、エンドキャップ及び壁は、ＡＭコンポーネントの外壁５８とともに、粉末で充填可能な空隙６２を画定する。
【００９２】
エンドキャップ４８は、粉末が空隙６２に導入されるように配置された穴５６を含む。穴５６の数は様々であってよく、そのような穴５６は充填管６４（図１１）と係合して、エンドキャップ４６、４８、円筒壁４４及びＡＭコンポーネントの外壁を含むカプセルによって画定される空隙への粉末の導入を促進することができる。
【００９３】
空隙を粉末で充填した後、図１〜６の実施形態について説明したように、アセンブリをＨＩＰ及び／又は他のプロセスに供することができる。
ＨＩＰ及び鋼板の除去後、油圧又はガス圧縮機で使用するための、冷却液を運ぶために冷却空洞が配置された高圧シリンダーが適切に画定される。
【００９４】
本発明は、前述の実施形態の詳細に限定されない。本発明は、本明細書（添付の特許請求の範囲、要約及び図面を含む）に開示された特徴の新規なもの、又は新規な組合せ、又は開示された方法又はプロセスの工程の新規なもの、又は新規な組合せに及ぶ。
【図１】
2020521059.tif 000003
【図２】
2020521059.tif 000004
【図３】
2020521059.tif 000005
【図４】
2020521059.tif 000006
【図５】
2020521059.tif 000007
【図６】
2020521059.tif 000008
【図７ａ】
2020521059.tif 000009
【図７ｂ】
2020521059.tif 000010
【図７ｃ】
2020521059.tif 000011
【図８ａ】
2020521059.tif 000012
【図８ｂ】
2020521059.tif 000013
【図８ｃ】
2020521059.tif 000014
【図９】
2020521059.tif 000015
【図１０ａ】
2020521059.tif 000016
【図１０ｂ】
2020521059.tif 000017
【図１１】
2020521059.tif 000018
【国際調査報告】
2020521059.tif 000019
2020521059.tif 000020
2020521059.tif 000021